(57)【要約】  【課題】水和反応に必要な水分の不用意な蒸発を極力防止することができ、養生後のコンクリートの圧縮強度の低下を防止することができるようなコンクリートの養生方法を提供することを課題とする。  【解決手段】コンクリートの表面に、ケイ酸のアルカリ金属塩を含有する養生剤を塗布し、養生剤層を形成して養生することを特徴とする。【選択図】なし【特許請求の範囲】
【請求項１】
コンクリートの表面に、ケイ酸のアルカリ金属塩を含有する養生剤を塗布し、養生剤層を形成して養生することを特徴とするコンクリートの養生方法。
【請求項２】
コンクリートの表面に、ケイ酸のアルカリ金属塩を含有する養生剤を塗布し、養生剤層を形成した後、該養生剤層を介してセロハンからなるシートをコンクリートに貼着して養生することを特徴とするコンクリートの養生方法。
【請求項３】
セロハンからなるシートの表裏両面のうち、養生剤層と接触する面と反対側の面に、酢酸ビニル系樹脂を含有する防湿剤が塗布されている請求項２記載のコンクリートの養生方法。
【請求項４】
養生剤層が、１０〜１００μｍの厚さに形成される請求項１乃至３のいずれかに記載のコンクリートの養生方法。
【発明の詳細な説明】
【技術分野】
【０００１】
本発明は、コンクリートの養生方法に関する。
【背景技術】
【０００２】
養生中のコンクリートの表面からは水分がどうしても蒸発し、本来の水和反応に必要な水分までもが不用意に蒸発することとなって、養生後のコンクリートの圧縮強度が低下する。このようなコンクリートの圧縮強度の低下を防止することが要望されているものの、かかるコンクリートの圧縮強度の低下防止を図ることに着目した養生方法が必ずしも見出されていないのが現状である。
【０００３】
ところで、コンクリートの養生方法に関する特許出願として、従来では、たとえば特許文献１及び特許文献２のような特許出願がなされている。
【０００４】
特許文献１に係る発明は、当該特許文献１の請求項１に記載されているように、「α，β−モノエチレン性不飽和カルボン酸１〜１０重量部と、残部アクリル酸エステル及びメタクリル酸エステルの少なくとも一種とからなる単量体混合物が、保護コロイドを用いて乳化重合されることにより得られた共重合体のエマルジョンを、コンクリート類の打設後該コンクリート類が硬化する前に当該コンクリート類表面に散布し、次いで当該コンクリート類の表面仕上げを行うことを特徴とするコンクリート類表面の養生方法」である。
【０００５】
また特許文献２に係る発明は、当該特許文献２の請求項１に記載されているように、「型枠内にコンクリートを打設して、前記型枠を撤去して形成するコンクリート体の表面に、接着剤と水分不透過性の合成樹脂フィルムからなるシートを貼着するコンクリート体の養生方法において、前記接着剤をアクリル系接着剤とすることを特徴とするコンクリート体の養生方法。」である。
【０００６】
特許文献１に係る発明は、「散布するだけで取り扱いの簡単なエマルジョン型養生剤を用いてコンクリート類表面の養生を行っても、上記樹脂浮きが発生することなくコンクリート類表面の養生を可能にする工法を提供する」ことを課題とし、また特許文献２に係る発明は、「長期間湿潤状態に保つことができるとともに、垂直状の壁面などにも適用できる自由度のあるコンクリート体の養生方法を提供する」ことを課題とし、いずれも養生後のコンクリートの圧縮強度の低下防止を意図するものではない。
【先行技術文献】
【特許文献】
【０００７】
【特許文献１】特許第２７２８５０５号公報
【特許文献２】特開２００５−２３１３７５号公報
【発明の概要】
【発明が解決しようとする課題】
【０００８】
本発明は、上述のような点に鑑みてなされたもので、水和反応に必要な水分の不用意な蒸発を極力防止することができ、養生後のコンクリートの圧縮強度の低下を防止することができるようなコンクリートの養生方法を提供することを課題とする。
【課題を解決するための手段】
【０００９】
本発明は、このような課題を解決するために、コンクリートの表面に、ケイ酸のアルカリ金属塩を含有する養生剤を塗布し、養生剤層を形成して養生することを特徴とするコンクリートの養生方法を提供するものである。かかる養生剤をコンクリートの表面に塗布して養生剤層を形成することで、水和反応に必要な水分がコンクリートの表面から不用意に蒸発するのが好適に防止されることとなり、養生後のコンクリートの圧縮強度が低下するのを防止することができる。
尚、ここで「養生剤層を形成する」とは、コンクリートの表面に塗布したアルカリ金属塩を含有する養生剤がコンクリートの表面下に浸透して、該コンクリートの表面に養生剤が存在しなくなるような状態を排除することを意味し、一定の厚さの養生剤がコンクリートの表面に残存しているような状態を意味する。
【００１０】
また本発明は、コンクリートの表面に、ケイ酸のアルカリ金属塩を含有する養生剤を塗布し、養生剤層を形成した後、該養生剤層を介してセロハンからなるシートをコンクリートに貼着して養生することを特徴とするコンクリートの養生方法を提供するものである。かかるセロハンからなるシートを、養生剤層を介してコンクリートに貼着することで、水和反応に必要な水分の不用意な蒸発がより好適に防止されることとなり、養生後のコンクリートの圧縮強度の低下をより好適に防止することができる。
【００１１】
しかも、セロハンからなるシートを貼着することで、養生剤層が雨水等でコンクリート表面から流れ落ちるのが好適に防止されることとなる。
【００１２】
また、セロハンからなるシートの貼着前に、コンクリートの表面にケイ酸のアルカリ金属塩を含有する養生剤を塗布して養生剤層を形成しているので、その養生剤層中のケイ酸のアルカリ金属塩によってセロハンからなるシートが貼着され易くなる。すなわち、セロハンからなるシートはケイ酸のアルカリ金属塩との馴染みが良く、セロハンからなるシートに対してケイ酸のアルカリ金属塩を含有する養生剤が接着剤として機能し、貼着後にコンクリートの表面からシートが不用意に離脱することがないのである。
【００１３】
さらに、セロハンからなるシートの表裏両面のうち、養生剤層と接触する面と反対側の面に、酢酸ビニル系樹脂を含有する防湿剤を塗布することも可能である。酢酸ビニル系樹脂を含有する防湿剤は、セロハンからなるシートとの馴染みが良く、該シートから不用意に離脱することがなく、かかる防湿剤をシートに塗布することで防湿効果が良好となる。
【００１４】
養生剤は、好ましくは１０〜１００μｍの厚さに塗布される。かかる厚さに養生剤が塗布されることで、水和反応に必要な水分の不用意な蒸発を防止する効果が維持され、また養生剤がコンクリートの表面から垂れ落ちることもない。
【発明の効果】
【００１５】
以上のように、本発明によって、水和反応に必要な水分がコンクリートの表面から不用意に蒸発するのを好適に防止することができ、養生後のコンクリートの圧縮強度の低下を好適に防止することのできるコンクリートの養生方法を提供することが可能となった。
【図面の簡単な説明】
【００１６】
【図１】コンクリート体の断面図。
【図２】コンクリート体の表面に養生剤層を形成した状態の断面図。
【図３】コンクリート体の表面に養生剤を介してセロハンからなるシートを貼着した状態を示す断面図。
【図４】圧縮強度の試験結果を示すグラフ。
【発明を実施するための形態】
【００１７】
本発明のコンクリートの養生方法は、上述のように、コンクリートの表面に、ケイ酸のアルカリ金属塩を含有する養生剤を塗布し、養生剤層を形成して養生する方法である。
【００１８】
また本発明は、コンクリートの表面に、ケイ酸のアルカリ金属塩を含有する養生剤を塗布し、養生剤層を形成した後、該養生剤層を介してセロハンからなるシートをコンクリートに貼着して養生する方法である。
【００１９】
養生剤に含有されるケイ酸のアルカリ金属塩としては、ケイ酸ナトリウムやケイ酸カリウムが用いられる。これ以外にケイ酸リチウムを用いることも可能である。さらに、ケイ酸のアルカリ金属塩は、通常は水溶液の状態で用いられる。水溶液とする場合の濃度は特に限定されるものではないが、４〜４５重量％であることが好ましく、６〜３５重量％であることがより好ましく、７〜２０重量％であることがさらに好ましい。またＰＨは１０〜１２程度であることが好ましい。
【００２０】
シートを構成するセロハンとしては、普通セロハン（ＰＴ）を用いることができる。ただし、シートの一面側において防湿効果を維持するとともに、シートの他面側においてケイ酸のアルカリ金属塩を含有する養生剤との馴染みを低下させず、コンクリート表面への接着効果を維持する観点からは、普通セロハン（ＰＴ）からなるシートの表裏両面のうち、一面側にたとえば酢酸ビニル系樹脂を含有する防湿剤を塗布し、他面側は未処理とされたようなシートを用いるのが好ましい。
【００２１】
このような防湿剤は、たとえば酢酸ビニル系樹脂の粉末をアセトン等の溶媒に溶解させて調製することができる。酢酸ビニル系樹脂としては、たとえば塩化ビニル−酢酸ビニル共重合樹脂、酢酸ビニル樹脂、塩酢酸ビニル樹脂のようなものが用いられる。また、酢酸ビニル系樹脂以外に、たとえば塩化ビニリデン樹脂のようなものを用いることもできる。
【００２２】
コンクリートの表面に形成される養生剤層の厚さは、１０〜１００μｍであることが好ましい。１０μｍ未満であると、コンクリートの養生中における水和反応に必要な水分の不用意な蒸発を防止できないおそれがあり、また１００μｍを超えると養生剤が垂れてコンクリートの表面に付着しにくくなるからである。この観点からは、３０〜８０μｍであることがより好ましい。
【００２３】
次に、本発明のより具体的な実施形態について図面に従って説明する。
【００２４】
先ず、図１に示すようなコンクリート体１を準備する。このコンクリート体１は、型枠内にコンクリートを打設した後、２４時間静置し、型枠から脱型して得られたものである。
【００２５】
次に、図２に示すように、コンクリート体１の表面に、ケイ酸ナトリウム塩を含有する養生剤を塗布して養生剤層２を形成する。この養生剤は、濃度が２０重量％のケイ酸ナトリウム塩の水溶液である。
【００２６】
次に、図３に示すように、養生剤層２を介してセロハンからなるシート３をコンクリート体１に貼着する。このシート３を構成するセロハンには、普通セロハン（ＰＴ）からなるシートの表裏両面のうち、養生剤層２と接触する面は未処理とされ、その反対側の面に酢酸ビニル系樹脂を含有する防湿剤が塗布されたようなシートが用いられる。この防湿剤は、酢酸ビニル系樹脂の粉末をアセトンからなる溶媒で溶解したものが用いられる。
【００２７】
本実施形態では、上記のように、コンクリート体１の表面に、ケイ酸ナトリウム塩を含有する養生剤層２を介してセロハンからなるシート３が貼着されるので、ケイ酸ナトリウム塩を含有する養生剤層２、及びその養生剤層２を介して貼着されたセロハンからなるシート３によって、水和反応に必要な水分がコンクリートの表面から不用意に蒸発するのが好適に防止されることとなり、養生後のコンクリートの圧縮強度の低下が防止されることとなる。
【００２８】
また、セロハンからなるシート３が貼着されるので、養生剤層２が雨水等でコンクリート体１の表面から流れ落ちるのが好適に防止されることとなる。
【００２９】
さらに、セロハンからなるシート３の貼着前に、コンクリートの表面にケイ酸のアルカリ金属塩を含有する養生剤層２を形成しているので、その養生剤層２が接着剤として機能し、セロハンからなるシート３が貼着され易くなり、貼着後にコンクリートの表面からシート３が不用意に離脱することがない。
【００３０】
さらに、セロハンからなるシート３の表裏両面のうち、養生剤層２と接触する面と反対側の面に、酢酸ビニル系樹脂を含有する防湿剤が塗布されているので、防湿効果が良好となる。
【実施例】
【００３１】
（試験例）
本試験例では、コンクリートの圧縮強度を試験した。
【００３２】
コンクリートに用いた材料は次のとおりである。
セメント：普通ポルトランドセメント  密度３．１５ｇ／ｃｍ3
細骨材：砂１（揖斐川）  密度２．６０ｇ／ｃｍ3
砂２（長良川）  密度２．５６ｇ／ｃｍ3
粗骨材：砂利（揖斐川）  密度２．６４ｇ／ｃｍ3
化学混和剤：ＡＥ減水剤標準形  Ｉ種  マイティー１０００Ｚ
ＡＥ剤  ヴィンソル
【００３３】
コンクリートの配合は次のように行った。尚、数値の単位はｋｇ／ｍ3である。
配合成分                  配合量
セメント                  ３００
水                      １７４
細骨材（砂１）            ６３９
細骨材（砂２）            ６３９
粗骨材（５〜１５ｍｍ）    ４００
粗骨材（１５〜２５ｍｍ）  ６００
ＡＥ減水剤                    ０．５６３
ＡＥ剤                        ０．０２１
【００３４】
また、コンクリート配合の際の条件は次のとおりである。
Ｗ／Ｃ  ５８．０％
ｓ／ａ  ４４．８％
空気量    ４．５％
【００３５】
試料となるコンクリートは、ＪＩＳ  Ａ  １１３８に準拠し、５０リットル強制２軸ミキサを用いて、１バッチ３５リットルの試料を２バッチ練り混ぜて練り舟に受け、ショベルで均一に練り混ぜた。コンクリートのフレッシュ性状を表１に示す。
【００３６】
【表１】
2012025622.tif 000002
【００３７】
練り混ぜたコンクリートは、ＪＩＳ  Ａ  １１３２に準拠してＪＩＳ  Ａ  ５３０８付属書Ｅに規定するプラスチック製型枠に打設し、そのコンクリート打設後２４時間で脱型して供試体を１４本作製した。作製した１４本の供試体のうち、７本に養生剤を塗布するとともにセロハンからなるシートを貼着し（実施例１）、７本には養生剤を塗布せず、セロハンからなるシートを貼着せず、比較例１として用いた。尚、実施例１の養生剤としては、濃度が２０重量％のケイ酸ナトリウム塩の水溶液を用いた。また、セロハンとしては普通セロハン（ＰＴ）を用い、その普通セロハン（ＰＴ）からなるシートの表裏両面のうち、一面側に酢酸ビニル系樹脂粉末をアセトンに溶解させて調製した防湿剤を塗布し、他面側は未処理とされたようなシートを用いた。
【００３８】
これらの供試体は、直射日光を遮った屋外気中で保存した。各供試体は、圧縮強度試験に際して、供試体打設面を研磨により仕上げた。圧縮強度試験は、材齢７日、２８日でＪＩＳ  Ａ  １１０６に準拠して行った。
【００３９】
圧縮強度試験結果を表２及び図４に示す。図４において、▲のプロットで結線されるグラフが、実施例１の供試体のものであり、●のプロットで結線されるグラフが、比較例１のものである。
【００４０】
【表２】
2012025622.tif 000003
【００４１】
表２及び図４からも明らかなように、養生剤を塗布し、セロハンシートを貼着した実施例１の供試体の材齢２８日の圧縮強度が２６．３Ｎ／ｍｍ2であったのに対して、養生剤を塗布せず、セロハンシートを貼着していない比較例１の供試体の材齢２８日の圧縮強度は２１．７Ｎ／ｍｍ2であり、明らかな差異が認められた。
【符号の説明】
【００４２】
１  コンクリート体
２  養生剤層
３  セロハンからなるシート
【図１】
2012025622.tif 000004
【図２】
2012025622.tif 000005
【図３】
2012025622.tif 000006
【図４】
2012025622.tif 000007